(57)【要約】【課題】窒化物半導体発光素子の活性層への正孔注入効率を改善する。【解決手段】Ａｌを含み、極性面乃至半極性面を成長面とする窒化物半導体結晶を積層してなる窒化物半導体発光素子であり、活性層１０３と、第１、第２組成傾斜層１０２、１０４とを備えており、第１、第２組成傾斜層１０２、１０４は、活性層１０３の両側に配置されており、いずれも自発分極とピエゾ分極の和が負になる側に向かってＡｌ組成値が減少するように組成傾斜している。【選択図】図１
2015002324.tif 000002
【特許請求の範囲】
【請求項１】
Ａｌを含み、極性面乃至半極性面を成長面とする窒化物半導体結晶を積層してなる窒化物半導体発光素子であって、
活性層と、第１、第２組成傾斜層とを備えており、
前記第１、第２組成傾斜層は、前記活性層の両側に配置されており、いずれも自発分極とピエゾ分極の和が負になる側に向かってＡｌ組成値が減少するように組成傾斜していることを特徴とする窒化物半導体発光素子。
【請求項２】
前記第１、第２組成傾斜層のうち、Ａｌ組成値が減少する側に隣接配置された前記第１又は第２組成傾斜層には、Ａｌを含みつつｐ型不純物がドーピングされたｐ型電子ブロック層がさらに隣接配置されており、前記ｐ型電子ブロック層におけるＡｌ組成値は、前記活性層から遠ざかる側に向かってＡｌ組成値が増加するように組成傾斜しており、その最大値は前記第１、第２組成傾斜層のＡｌ組成値よりも大きいことを特徴とする請求項１に記載の窒化物半導体発光素子。
【請求項３】
前記活性層との界面における前記第１、第２組成傾斜層のそれぞれのＡｌ組成値は略同じ値であることを特徴とする請求項１又は請求項２に記載の窒化物半導体発光素子。
【請求項４】
前記成長面はｃ面であり、前記窒化物半導体結晶の積層方向は＋ｃ軸方向であることを特徴とする請求項１から請求項３の何れか１項に記載の窒化物半導体発光素子。
【請求項５】
前記第１、第２組成傾斜層がＡｌＧａＮ層であることを特徴とする請求項１から請求項４の何れか１項に記載の窒化物半導体発光素子。
【発明の詳細な説明】
【技術分野】
【０００１】
本発明は、窒化物半導体発光素子に関するものである。
【背景技術】
【０００２】
窒化ガリウム（ＧａＮ）に代表される窒化物半導体は、高い正孔濃度を得ることが難しく、また、正孔移動度が電子移動度に比べて小さい。よって、電流注入型の高効率発光素子を実現するためには活性層への正孔注入効率を改善する必要がある。この課題に対して、窒化物半導体材料固有の物性である自発分極やピエゾ分極によって結晶界面に発生する分極固定電荷を利用して、正孔を引き寄せることで高い正孔濃度を得る方法が知られている。しかしながら、分極は電気的中性を保ちつつ、正負両方の固定電荷がペアとなって形成される。よって、窒化物半導体発光素子のように多層構造を有している場合には、不要な分極固定電荷を多層構造の本来意図しない界面に発生させてしまうことにも繋がりかねない。これにより、逆に素子に対して電流注入が妨げられるという事態も想定され、素子設計が複雑化するという問題点がある。
【０００３】
特許文献１には、活性層と、活性層よりもバンドギャップの大きい半導体層を備えた窒化物発光素子において、活性層と半導体層との界面における分極場の影響を緩和すべく、膜厚方向にＡｌ組成及びＩｎ組成を変化させた組成傾斜層を半導体層に用いる技術が開示されている。これにより、活性層と半導体層との界面における分極場の影響が緩和され、活性層へのキャリアの注入効率が改善される。
【先行技術文献】
【特許文献】
【０００４】
【特許文献１】特開２００６−２４５１６５号公報
【発明の概要】
【発明が解決しようとする課題】
【０００５】
しかしながら、発光素子の多層構造の界面および層内において発生する分極固定電荷と、不純物のドーピング濃度を適切に制御することができれば、活性層近傍において正孔濃度を高め、活性層への正孔注入効率を改善できる余地があった。
【０００６】
本発明は、上記従来の実情に鑑みてなされたものであって、活性層への正孔注入効率が改善された窒化物半導体発光素子の実現を目的としている。
【課題を解決するための手段】
【０００７】
本発明の窒化物半導体発光素子は、
Ａｌを含み、極性面乃至半極性面を成長面とする窒化物半導体結晶を積層してなる窒化物半導体発光素子であって、
活性層と、第１、第２組成傾斜層とを備えており、
前記第１、第２組成傾斜層は、前記活性層の両側に配置されており、いずれも自発分極とピエゾ分極の和が負になる側に向かってＡｌ組成値が減少するように組成傾斜していることを特徴とする。
【発明の効果】
【０００８】
本発明によれば、第１、第２組成傾斜層の間に活性層が配されている。更に、第１、第２組成傾斜層はいずれも自発分極とピエゾ分極の和が負になる側に向かってＡｌ組成値が減少するように組成傾斜している。よって、第１、第２組成傾斜層内における分極固定電荷のうち、負の分極固定電荷が平均化されて膜厚方向に分布することになる。負の分極固定電荷は正孔を引き寄せるので、第１、第２組成傾斜層内における正孔濃度が上昇し、実効的に第１、第２組成傾斜層内にはｐ領域が形成される。活性層はｐ領域となった第１、第２組成傾斜層に挟まれた状態で配置されているので、活性層内への正孔の注入効率が改善され、その結果、電流注入効率の改善に繋がる。
【図面の簡単な説明】
【０００９】
【図１】実施例１に係る紫外レーザダイオード示す模式図である。（ａ）は紫外レーザダイオードの断面図であり、（ｂ）は紫外レーザダイオードの各層におけるＡｌ組成のプロファイルである。
【図２】比較例の紫外レーザダイオードを示す模式図である。（ａ）は紫外レーザダイオードの断面図であり、（ｂ）は紫外レーザダイオードの各層におけるＡｌ組成のプロファイルである。
【図３】実施例１と比較例の紫外レーザダイオードにおける電流注入効率の電流密度依存性の計算結果を示すグラフである。
【図４】実施例１に係る紫外レーザダイオードの各層構造とキャリア濃度分布の関係について示す概念図である。（ａ）Ａｌ組成と層厚の関係を示すグラフであり、（ｂ）は分極固定電荷量と層厚の関係を示すグラフであり、（ｃ）は不純物ドーピングによるキャリア濃度と層厚の関係を示すグラフであり、（ｄ）は実効的なキャリア濃度と層厚の関係を示すグラフである。
【図５】比較例の紫外レーザダイオードの各層構造とキャリア濃度分布の関係について示す概念図である。（ａ）Ａｌ組成と層厚の関係を示すグラフであり、（ｂ）は分極固定電荷量と層厚の関係を示すグラフであり、（ｃ）は不純物ドーピングによるキャリア濃度と層厚の関係を示すグラフであり、（ｄ）は実効的なキャリア濃度と層厚の関係を示すグラフである。
【図６】実施例１と比較例の紫外レーザダイオードの各層構造とキャリア濃度分布の計算結果を示すグラフである。（ａ）、（ｂ）はそれぞれ、実施例１と比較例の紫外レーザダイオードのキャリア濃度分布を示すグラフである。
【発明を実施するための形態】
【００１０】
本発明における好ましい実施の形態を説明する。
（１）  本発明の窒化物半導体発光素子は、
前記第１、第２組成傾斜層のうち、Ａｌ組成値が減少する側に隣接配置された前記第１又は第２組成傾斜層には、Ａｌを含みつつｐ型不純物がドーピングされたｐ型電子ブロック層がさらに隣接配置されており、前記ｐ型電子ブロック層におけるＡｌ組成値は、前記活性層から遠ざかる側に向かってＡｌ組成値が増加するように組成傾斜しており、その最大値は前記第１、第２組成傾斜層のＡｌ組成値よりも大きいことが好ましい。
この構成によれば、第１又は第２組成傾斜層に隣接するｐ型電子ブロック層内においては分極固定電荷のうち、正の固定電荷が平均化される。ここでｐ型不純物をドーピングすることにより、ｐ領域が第１又は第２組成傾斜層に連続して形成される。よって、活性層内への正孔の注入効率が更に改善される。また、ｐ型電子ブロック層のＡｌ組成値の最大値は第１、第２組成傾斜層のＡｌ組成値よりも大きいため、活性層からの電子のオーバーフローについても効果的に抑制できる。
【００１１】
（２）  本発明の窒化物半導体発光素子は、
前記活性層との界面における前記第１、第２組成傾斜層のそれぞれのＡｌ組成値は略同じ値であることが好ましい。
この構成によれば、第１、第２組成傾斜層間でのバンドオフセットがなくなるため、各組成傾斜層と活性層との界面において意図しない分極固定電荷の発生を抑制することができる。これに伴い、第１、第２組成傾斜層内における分極固定電荷はより平均化され、発光素子の設計がしやすくなる。
【００１２】
（３）  本発明の窒化物半導体発光素子は、
前記成長面はｃ面であり、前記窒化物半導体結晶の積層方向は＋ｃ軸方向であることが好ましい。
この構成によれば、成長面をｃ面とし、＋ｃ軸方向に窒化物半導体結晶を積層することで成長を制御しやすく、結晶性も良好となる。また、ｃ面は極性面であることから、分極効果を最大限に活用することが可能となる。
【００１３】
（４）  本発明の窒化物半導体発光素子は、
前記第１、第２組成傾斜層がＡｌＧａＮ層であることが好ましい。
この構成によれば、組成制御が容易で、かつ、結晶性が良好となる。
【００１４】
次に、本発明の窒化物半導体発光素子を具体化した実施例１について、図面を参照しつつ説明する。
【００１５】
＜実施例１＞
本発明の実施例１に係る紫外レーザダイオード（窒化物半導体発光素子）の断面構造と、各層におけるＡｌ組成プロファイルをそれぞれ図１（ａ）、（ｂ）に示す。紫外レーザダイオードはＧａＮ量子井戸層１０８とＡｌ０．１Ｇａ０．９Ｎバリア層１０９で構成される三重量子井戸活性層（活性層）１０３と、その積層方向両側に第１、第２ＡｌＧａＮ組成傾斜層（第１、第２組成傾斜層）１０２、１０４とを備えている。
【００１６】
紫外レーザダイオードは、＋ｃ軸方向に配向したｃ面ＧａＮ又はＡｌＮ極性基板１００上に、ｎ型Ａｌ０．２Ｇａ０．８Ｎクラッド層１０１／第１組成傾斜ＡｌＧａＮ層１０２／ＧａＮ三重量子井戸活性層１０３／第２組成傾斜ＡｌＧａＮ層１０４／ｐ型組成傾斜ＡｌＧａＮ電子ブロック層（ｐ型電子ブロック層）１０５／ｐ型Ａｌ０．２Ｇａ０．８Ｎクラッド層１０６／ｐ型ＧａＮコンタクト層１０７を順に積層して構成した。
【００１７】
ｎ型Ａｌ０．２Ｇａ０．８Ｎクラッド層１０１の膜厚は１０００ｎｍとし、ｎ型不純物であるＳｉを７×１０１８ｃｍ−３の濃度でドーピングした。ｐ型Ａｌ０．２Ｇａ０．８Ｎクラッド層１０６の膜厚は６００ｎｍとし、ｐ型不純物であるＭｇを３×１０１９ｃｍ−３の濃度でドーピングした。ｐ型コンタクトＧａＮ層１０７の膜厚は５０ｎｍとし、Ｍｇを１×１０２０ｃｍ−３の濃度でドーピングした。
【００１８】
ＧａＮ三重量子井戸活性層１０３は、３ｎｍのＧａＮ量子井戸層１０８と、８ｎｍのＡｌ０．１Ｇａ０．９Ｎバリア層１０９を１ペアとし、これらを２．５ペア積層して構成した。
【００１９】
第１組成傾斜ＡｌＧａＮ層１０２の膜厚は１００ｎｍとし、そのＡｌ組成値は、図１（ｂ）に示すように、積層方向に向かって０．２から０．１５へと線形に減少するように組成傾斜させた。ｎ型Ａｌ０．２Ｇａ０．８Ｎクラッド層１０１と第１組成傾斜ＡｌＧａＮ層１０２はその界面におけるＡｌ組成値を一致させた。第２組成傾斜ＡｌＧａＮ層１０４の膜厚は第１組成傾斜ＡｌＧａＮ層１０２の膜厚と同じく１００ｎｍとし、そのＡｌ組成値は、図１（ｂ）に示すように、積層方向に向かって０．１５から０．１へと線形に減少するように組成傾斜させた。第１、第２ＡｌＧａＮ組成傾斜層１０２、１０４とＧａＮ三重量子井戸活性層１０３との界面におけるＡｌ組成値は共に０．１５と一致させた。また、第１、第２組成傾斜ＡｌＧａＮ層１０２、１０４は共に不純物のドーピングは行わなかった（すなわち、アンドープのＡｌＧａＮである）。
【００２０】
ｐ型組成傾斜ＡｌＧａＮ電子ブロック層１０５の膜厚は２０ｎｍとし、Ｍｇを５×１０１９ｃｍ−３の濃度でドーピングした。また、そのＡｌ組成値は、図１（ｂ）に示すように、積層方向に向かって０．１から０．５まで線形に増加するように組成傾斜させた。また、第２組成傾斜ＡｌＧａＮ層１０４とｐ型組成傾斜ＡｌＧａＮ電子ブロック層１０５との界面におけるＡｌ組成値は共に０．１と一致させた。
【００２１】
比較例として、各層の組成が均一な紫外レーザダイオードを以下のように構成した。その断面構造と各層におけるＡｌ組成プロファイルを図２（ａ）、（ｂ）にそれぞれ示す。実施例１の紫外レーザダイオードとの構造の違いは、第１、第２組成傾斜ＡｌＧａＮ層１０２、１０４をＡｌ組成が均一な第１、第２ＡｌＧａＮ層２０２、２０４に変更した点である。また、ｐ型組成傾斜ＡｌＧａＮ電子ブロック層１０５についてもＡｌ組成が均一なｐ型ＡｌＧａＮ電子ブロック層２０５に変更している。
【００２２】
第１、第２ＡｌＧａＮ層２０２、２０４のＡｌ組成値は０．１５である。ｐ型ＡｌＧａＮ電子ブロック層２０５のＡｌ組成値は０．５とした。これにより、ｎ型Ａｌ０．２Ｇａ０．８Ｎクラッド層１０１と第１ＡｌＧａＮ層２０２、第２ＡｌＧａＮ層２０４とｐ型ＡｌＧａＮ電子ブロック層２０５との界面には、図２（ｂ）に示すように、新たにＡｌ組成値のオフセット（不連続）が生じることとなる。
【００２３】
次に、実施例１及び比較例の紫外レーザダイオードにおけるＧａＮ三重量子井戸活性層１０３内への電流注入効率を計算によって求めた結果を図３に示す。図３は縦軸が電流注入効率であり、横軸が注入する電流密度（Ａ／ｃｍ２）である。図３からわかるように、電流密度の値に関わらず、比較例の紫外レーザダイオードに比べて実施例１の紫外レーザダイオードの方が高い電流注入効率が得られていることがわかる。
【００２４】
本実施例の作用について説明する。
【００２５】
図４には紫外レーザダイオードの各層構造とキャリア濃度の関係についての概念図を示す。素子構造のうち、ｎ型Ａｌ０．２Ｇａ０．８Ｎクラッド層１０１／第１組成傾斜ＡｌＧａＮ層１０２／ＧａＮ三重量子井戸活性層１０３／第２組成傾斜ＡｌＧａＮ層１０４／ｐ型組成傾斜ＡｌＧａＮ電子ブロック層１０５のみを図示している。Ａｌ組成が均一なＡｌＧａＮの場合、＋ｃ軸方向に成長させると、−ｃ軸側の界面（窒素面側）に正の分極固定電荷が発生する。また、＋ｃ軸側の界面（ＩＩＩ族元素面側）に負の分極固定電荷が発生する。また、Ａｌ組成値が積層方向に組成傾斜しているＡｌＧａＮの場合、＋ｃ軸方向に成長させると、−ｃ軸側の界面に正の分極固定電荷が発生する。また、＋ｃ軸方向には、界面のみならず、層内において負の分極固定電荷が平均化されて形成されることになる。更に発生した分極は、符号が逆で大きさが等しい一組の固定電荷となっている。
【００２６】
以上を考慮すると、図４の各層構造における分極電荷の分布は、図４（ｂ）のようになると考えられる。すなわち、ｎ型Ａｌ０．２Ｇａ０．８Ｎクラッド層１０１と積層方向とは反対側の界面に正の分極固定電荷が急峻に形成され、第１、第２組成傾斜ＡｌＧａＮ層１０２、１０４の層内には、層方向に均一に分布する負の分極電荷が形成される。更に、ｐ型組成傾斜ＡｌＧａＮ電子ブロック層１０５内には、同じく層方向に均一に分布する正の分極固定電荷が形成され、負の分極固定電荷が積層方向側の界面に急峻に形成される。そして、正の分極固定電荷量＋Ｑ１と、負の分極固定電荷の層内の合算値−Ｑ１は同じ値である（図４（ｂ））。同様に、負の分極固定電荷量−Ｑ２と、正の分極固定電荷の層内の合算値＋Ｑ２は同じ値である（図４（ｂ））。
【００２７】
次に、不純物ドーピングによるキャリア濃度については、図４（ｃ）に示すように各層内に分布している。すなわち、ｎ型Ａｌ０．２Ｇａ０．８Ｎクラッド層１０１には一定量の電子が、ｐ型組成傾斜ＡｌＧａＮ電子ブロック層１０５には一定量の正孔が層内に分布している。第１、第２組成傾斜ＡｌＧａＮ層１０２、１０４及びＧａＮ三重量子井戸活性層１０３には不純物ドーピングを行っていないため、キャリア分布は形成されない。
【００２８】
分極電荷は電荷中性条件により逆符号の電荷を有する自由キャリアを引き寄せることになるので、図４（ｃ）に示される不純物起因のキャリア濃度から、図４（ｂ）に示される分極による固定電荷を差し引いたものが各層に形成される実効的なキャリア濃度であると考えられる（図４（ｄ））。図４（ｄ）からわかるように、第１組成傾斜ＡｌＧａＮ層１０２からｐ型組成傾斜ＡｌＧａＮ電子ブロック層１０５までは、正孔が存在するｐ領域１１０が形成されることになる。よって、第１、第２組成傾斜ＡｌＧａＮ層１０２、１０４の間に設けられたＧａＮ三重量子井戸活性層１０３の近傍にも正孔が存在することになる。
【００２９】
図５には、比較例の紫外レーザダイオードの各層構造とキャリア濃度の関係についての概念図を示す。比較例の各層構造においては、組成傾斜層を設けていないため、各層の界面にしか分極固定電荷が発生しない（図５（ｂ））。よって、正孔が存在するｐ領域１１０がＧａＮ三重量子井戸活性層１０３の近傍にまで延出形成されない（図５（ｄ））。
【００３０】
窒化物半導体において、正孔は有効質量が大きいため、その移動度は小さい。更に、拡散長についても小さいので、電圧を印加して電流注入を促しても正孔はＧａＮ三重量子井戸活性層１０３にまで到達しにくい。しかしながら、本実施例１の紫外レーザダイオードは、ＧａＮ三重量子井戸活性層１０３の近傍に一定量の正孔が存在することになるので、比較例のそれに比べてＧａＮ三重量子井戸活性層１０３への正孔の注入効率が改善され、その結果、図３に示すような電流注入効率の改善に繋がる。
【００３１】
以上は概念図による説明であり、第１、第２組成傾斜ＡｌＧａＮ層１０２、１０４とＧａＮ三重量子井戸活性層１０３との界面における分極電荷の発生などを考慮していない。実際にこれらを考慮して、各層における実効的なキャリア濃度分布を計算した結果を図６に示す。図６（ｂ）からわかるように、比較例の構造では、第１、第２ＡｌＧａＮ層２０２、２０４にキャリアが形成されないことがわかる。しかし、本実施例の構造の場合、ＧａＮ三重量子井戸活性層１０３付近及び、第２組成傾斜ＡｌＧａＮ層１０４内において正孔が生成し、ｐ領域１１０が形成されることがわかる（図６（ａ））。このｐ領域１１０の形成がＧａＮ三重量子井戸活性層１０３への電流注入効率の改善に結びついている。
【００３２】
次に本実施例の効果について説明する。
【００３３】
アンドープの第１、第２組成傾斜ＡｌＧａＮ層１０２、１０４の間にＧａＮ三重量子井戸活性層１０３が配置されている。更に、第１、第２組成傾斜ＡｌＧａＮ層１０２、１０４はいずれも自発分極とピエゾ分極の和が負になる側（＋ｃ軸方向）に向かってＡｌ組成値が線形に減少するように組成傾斜している。よって、第１、第２組成傾斜ＡｌＧａＮ層１０２、１０４内における分極固定電荷のうち、負の固定電荷が平均化されて層方向に分布することになる。負の固定電荷は正孔を引き寄せるので、第１、第２組成傾斜ＡｌＧａＮ層１０２、１０４内における正孔濃度が上昇し、実効的には第１、第２組成傾斜ＡｌＧａＮ層１０２、１０４内には層方向に広いｐ領域１１０が形成される。ＧａＮ三重量子井戸活性層１０３はｐ領域１１０となった第１、第２組成傾斜ＡｌＧａＮ層１０２、１０４に挟まれた状態で配置されているので、ＧａＮ三重量子井戸活性層１０３内への正孔の注入効率が改善され、電流注入効率も改善される。
【００３４】
第２組成傾斜ＡｌＧａＮ層１０４に隣接するｐ型電子ブロック層１０５も＋ｃ軸方向に向かってＡｌ組成値が線形に増加するように組成傾斜している。よって、ｐ型電子ブロック層１０５おいても分極固定電荷のうち、正の固定電荷が層方向に平均化される。更にｐ型不純物をドーピングすることで、ｐ領域１１０が第１、第２組成傾斜ＡｌＧａＮ層１０２、１０４に続いて形成される。よって、ＧａＮ三重量子井戸活性層１０３内への正孔の注入効率が更に改善される。更に、ｐ型電子ブロック層１０５のＡｌ組成値の最大値は０．５であり、第１、第２組成傾斜ＡｌＧａＮ層１０２、１０４のＡｌ組成値の最大値の０．２よりも大きく設定されているため、活性層１０３からの電子のオーバーフローについても効果的に抑制できる。
【００３５】
第１、第２組成傾斜ＡｌＧａＮ層１０２、１０４とＧａＮ三重量子井戸活性層１０３との界面における第１、第２組成傾斜ＡｌＧａＮ層１０２、１０４のそれぞれの前記Ａｌ組成値は０．１５と同じである。よって、第１、第２組成傾斜ＡｌＧａＮ層１０２、１０４間でのバンドオフセットがなくなるため、第１、第２組成傾斜ＡｌＧａＮ層１０２、１０４とＧａＮ三重量子井戸活性層１０３との界面において意図しない分極固定電荷の発生を抑制することができる。これに伴い、第１、第２組成傾斜ＡｌＧａＮ層１０２、１０４内における分極固定電荷はより層方向に平均化されるので、発光素子の設計がしやすくなる。
【００３６】
以上、本発明によれば、窒化物半導体発光素子において、いずれも自発分極とピエゾ分極の和が負になる側に向かってＡｌ組成値が減少するように組成傾斜した第１、第２組成傾斜層１０２、１０４との間に活性層１０３を配置することで、第１、第２組成傾斜層１０２、１０４内の正孔濃度が上昇し、活性層１０３内への正孔の注入効率が改善され、その結果、電流注入効率の改善に繋がる。
【００３７】
＜他の実施例＞
本発明は上記記述及び図面によって説明した実施例に限定されるものではなく、例えば次のような実施例も本発明の技術的範囲に含まれる。
（１）上記実施例では、＋ｃ軸方向に窒化物半導体結晶を積層させたが、−ｃ軸方向から積層させても良い。
（２）上記実施例では、組成傾斜層のＡｌ組成値を積層方向に線形に減少又は増加させたが、これに限らず、積層方向に上に凸又は下に凸に変化させても良い。
（３）上記実施例では、ｎ型、ｐ型不純物にそれぞれＳｉ、Ｍｇを用いたが、これに限らず、ＧｅやＺｎ、Ｂｅ等であっても良い。
（４）上記実施例では、活性層にＧａＮ三重量子井戸層を用いたが、これに限らず、発光させたい光の波長に応じて、ＡｌやＩｎ含む窒化物半導体結晶層を用いても良い。また、活性層のペア数には制限はない。
（５）上記実施例では、第１、第２組成傾斜層にＡｌＧａＮを用いたが、これに限らず、ＡｌＮ、ＡｌＧａＩｎＮ、ＡｌＩｎＮを用いても良い。
（６）上記実施例では、ｐ型電子ブロック層についてＡｌ組成値を積層方向に組成傾斜させたが、これに限らず、組成傾斜させなくても良い。
（７）上記実施例では、窒化物半導体発光素子として紫外レーザダイオードを例示したが、面発光レーザや発光ダイオードであっても良い。
（８）上記実施例では、成長面をｃ面としたが、これに限らず、半極性面としても良い。
（９）上記実施例では、第１、第２組成傾斜層をアンドープ層としたが、不純物がドーピングされていても良い。
【符号の説明】
【００３８】
１０２…第１組成傾斜ＡｌＧａＮ層（第１組成傾斜層）
１０３…ＧａＮ三重量子井戸活性層（活性層）
１０４…第２組成傾斜ＡｌＧａＮ層（第２組成傾斜層）
１０５…ｐ型組成傾斜ＡｌＧａＮ電子ブロック層（ｐ型電子ブロック層）
【図１】
2015002324.tif 000003
【図２】
2015002324.tif 000004
【図３】
2015002324.tif 000005
【図４】
2015002324.tif 000006
【図５】
2015002324.tif 000007
【図６】
2015002324.tif 000008